(57)【要約】【課題】加熱成形時に発生する着色が低減された、又は、加熱成形時に着色が生じない含フッ素重合体の製造方法を提供する。【解決手段】本発明の含フッ素重合体の製造方法は、二重結合を含む含フッ素化合物を単量体として用い、前記含フッ素化合物を、酸成分を含まない化合物からなる重合開始剤を用いることによって重合させる工程を含む。含フッ素化合物は、実質的に水素原子を含まず、かつ全フッ素化されていることが好ましい。重合開始剤を構成する化合物は、実質的に水素原子を含まず、かつ全フッ素化されていることが好ましい。【選択図】なし【特許請求の範囲】
【請求項１】
二重結合を含む含フッ素化合物を単量体として用い、前記含フッ素化合物を、酸成分を含まない化合物からなる重合開始剤を用いることによって重合させる工程を含む、
含フッ素重合体の製造方法。
【請求項２】
二重結合を含む含フッ素化合物を単量体として用い、前記含フッ素化合物を、過酸化エステル及び過酸化ジアシルを除く化合物からなる重合開始剤を用いることによって重合させる工程を含む、
含フッ素重合体の製造方法。
【請求項３】
前記重合開始剤を構成する前記化合物は、フッ素化されている、
請求項１又は２に記載の含フッ素重合体の製造方法。
【請求項４】
前記重合開始剤を構成する前記化合物は、実質的に水素原子を含まず、かつ全フッ素化されている、
請求項３に記載の含フッ素重合体の製造方法。
【請求項５】
前記重合開始剤を構成する前記化合物は、アゾ化合物である、
請求項１〜４のいずれか１項に記載の含フッ素重合体の製造方法。
【請求項６】
前記含フッ素化合物は、実質的に水素原子を含まず、かつ全フッ素化されている、
請求項１〜５のいずれか１項に記載の含フッ素重合体の製造方法。
【請求項７】
前記含フッ素化合物が、下記式（１）で表される、
請求項６に記載の含フッ素重合体の製造方法。
【化１】
2020023688.tif 000009
（式（１）中、Ｒff1〜Ｒff4は各々独立に、フッ素原子、炭素数１〜７のパーフルオロアルキル基、又は炭素数１〜７のパーフルオロアルキルエーテル基を表す。Ｒff1及びＲff2は連結して環を形成してもよい。）
【請求項８】
請求項１〜７のいずれか１項に記載された含フッ素重合体の製造方法によって得られた含フッ素重合体を、前記含フッ素重合体のガラス転移温度から５０℃以上の温度で加熱溶融して所定の形状に成形する工程を含む、
含フッ素重合体の成形体の製造方法。
【発明の詳細な説明】
【技術分野】
【０００１】
本発明は、含フッ素重合体の製造方法及び含フッ素重合体の成形体の製造方法に関する。
【背景技術】
【０００２】
含フッ素重合体は、プラスチック光ファイバーや露光部材などの光学部材として、あるいは表面改質剤等として使用され、幅広い分野で利用される有用な物質である。そのような物質として、例えば特許文献１には、含フッ素１，３−ジオキソラン化合物の重合体が開示されている。含フッ素重合体は、重合性不飽和基を含む含フッ素化合物（例えば、二重結合を含む含フッ素化合物）を、重合開始剤を用いて重合することにより得られる。
【先行技術文献】
【特許文献】
【０００３】
【特許文献１】特表２００７−５０４１２５号公報
【発明の概要】
【発明が解決しようとする課題】
【０００４】
含フッ素重合体は、プラスチック光ファイバー等の各部材へ適用される際に加熱溶融されて成形されるが、この加熱成形時に着色が生じることがあった。近年、加熱成形時に非常に高温での処理を必要とする含フッ素重合体も多く、このような加熱成形時の高温化によって、含フッ素重合体の着色の問題は従来よりも顕著となっている。例えば、特許文献１に開示されている含フッ素１，３−ジオキソラン化合物の重合体においても、加熱成形する際に着色が生じることがわかってきた。
【０００５】
そこで、本発明は、加熱成形時に発生する着色が低減された、又は、加熱成形時に着色が生じない含フッ素重合体の製造方法を提供する。さらに、本発明は、着色が低減された、又は、着色のない含フッ素重合体の成形体の製造方法も提供する。
【課題を解決するための手段】
【０００６】
本発明者らは、鋭意検討の結果、含フッ素重合体の加熱成形時の着色の原因が、含フッ素重合体に含まれる重合開始剤由来のカルボン酸等の酸成分であることを突き止めた。この知見に基づき、本発明者らは、加熱成形時の着色の課題を解決し得る以下の製造方法を見出した。
【０００７】
本発明の第１の態様に係る含フッ素重合体の製造方法は、二重結合を含む含フッ素化合物を単量体として用い、前記含フッ素化合物を、酸成分を含まない化合物からなる重合開始剤を用いることによって重合させる工程を含む。
【０００８】
本発明の第２の態様に係る含フッ素重合体の製造方法は、二重結合を含む含フッ素化合物を単量体として用い、前記含フッ素化合物を、過酸化エステル及び過酸化ジアシルを除く化合物からなる重合開始剤を用いることによって重合させる工程を含む。
【０００９】
本発明の第３の態様に係る含フッ素重合体の成形体の製造方法は、上記第１の態様又は第２の態様に係る含フッ素重合体の製造方法によって得られた含フッ素重合体を、前記含フッ素重合体のガラス転移温度から５０℃以上の温度で加熱溶融して所定の形状に成形する工程を含む。
【発明の効果】
【００１０】
本発明によれば、加熱成形時に発生する着色が低減された、又は、加熱成形時に着色が生じない含フッ素重合体の製造方法を提供することができる。また、本発明によれば、着色が低減された、又は、着色のない含フッ素重合体の成形体の製造方法も提供することができる。
【発明を実施するための形態】
【００１１】
本発明の含フッ素重合体の製造方法の実施形態について説明する。本実施形態の含フッ素重合体の製造方法は、二重結合を含む含フッ素化合物を単量体として用い、当該含フッ素化合物を重合開始剤を用いることによって重合させる工程を含む。重合開始剤は、過酸化エステル及び過酸化ジアシルを除く化合物からなる、又は、酸成分を含まない化合物からなる。ここで、酸成分を含まない化合物とは、熱又は光で分解された際に酸の発生源となる成分を生じさせない化合物のことを意味する。以下、本実施形態の含フッ素重合体の製造方法について、より詳しく説明する。
【００１２】
［含フッ素化合物］
本実施形態において、単量体として用いられる含フッ素化合物は、重合性二重結合を有する。例えば本実施形態の製造方法によって製造される含フッ素重合体が光学用途に用いられる場合、Ｃ−Ｈ結合の伸縮エネルギーによる光吸収を抑制する観点から、含フッ素化合物は実質的に水素原子を含んでいないものが好ましく、特にすべてのＣ−Ｈ結合のＨがフッ素化されていることが好ましい。すなわち、含フッ素化合物は、実質的に水素原子を含まず、かつ全フッ素化されている全フッ素化含二重結合化合物であることが好ましい。ここで、含フッ素化合物が実質的に水素原子を含んでいないとは、単量体として用いられる含フッ素化合物の全量に対して、水素原子の含有割合が１モル％以下であることである。
【００１３】
本実施形態の含フッ素重合体の製造方法によって製造される含フッ素重合体として、例えば、含フッ素脂肪族環構造を有する重合体が挙げられる。含フッ素脂肪族環構造を有する重合体としては、含フッ素脂肪族環構造を有する含フッ素化合物を単量体として用い、当該単量体を重合して得られるものが好適である。単量体として用いられる含フッ素脂肪族環構造を有する含フッ素化合物も、実質的に水素原子を含まず、かつ全フッ素化されている全フッ素化含二重結合化合物であることが好ましい。ここで、含フッ素脂肪族環構造を有する含フッ素化合物とは、環を構成する炭素原子と環を構成しない炭素原子間に重合性二重結合を有する含フッ素化合物、又は、環を構成する炭素原子２個間に重合性二重結合を有する含フッ素化合物を意味する。環を構成する炭素原子と環を構成しない炭素原子間に重合性二重結合を有する含フッ素化合物としては、例えば、パーフルオロ−２−メチレン−４−メチル−１，３−ジオキソランのような１，３−ジオキソラン構造を有する含フッ素化合物が挙げられる。環を構成する炭素原子２個間に重合性二重結合を有する含フッ素化合物としては、例えば、パーフルオロ−４−メチル−１，３−ジオキソール及びパーフルオロ−４−メチル−１，３−ジオキソールのような１，３−ジオキソール構造を有する含フッ素化合物が挙げられる。
【００１４】
全フッ素化含二重結合化合物は、例えば特許文献１をはじめ、すでに公知である製造方法によって得ることができる。全フッ素化含二重結合化合物であって、かつ含フッ素脂肪族環構造を有する含フッ素化合物として、例えば下記式（１）で表される化合物が挙げられる。
【化１】
2020023688.tif 000002
（式（１）中、Ｒff1〜Ｒff4は各々独立に、フッ素原子、炭素数１〜７のパーフルオロアルキル基、又は炭素数１〜７のパーフルオロアルキルエーテル基を表す。Ｒff1及びＲff2は連結して環を形成してもよい。）
【００１５】
上記式（１）で表される化合物の具体例として、例えば下記式（Ａ）〜（Ｈ）で表される化合物が挙げられる。
【化２】
2020023688.tif 000003
【００１６】
含フッ素化合物としては、不純物を含まないよう精製された物を用いることが好ましい。精製は、公知の方法により実現できる。特に不純物の中でも酸成分は、着色に影響するので含まれないことが好ましい。
【００１７】
単量体として用いられる含フッ素化合物は、１種類であってもよいし、２種類以上であってもよい。すなわち、本実施形態の含フッ素重合体の製造方法によって製造される含フッ素重合体は、１種のフッ素化合物を単独重合させることによって得られる含フッ素重合体であってもよいし、２種以上の含フッ素化合物を共重合させることによって得られる含フッ素共重合体であってもよい。
【００１８】
本実施形態の含フッ素重合体の製造方法によって製造される含フッ素重合体は、例えば上述の含フッ素脂肪族環構造を有する含フッ素化合物（以下、含フッ素化合物（Ａ）と記載する）と、含フッ素化合物（Ａ）以外の他の含フッ素化合物とを共重合させることによって得られる含フッ素共重合体であってもよい。含フッ素化合物（Ａ）以外の他の含フッ素化合物として、例えば、以下の含フッ素化合物（Ｂ）〜（Ｄ）が挙げられる。
【００１９】
含フッ素化合物（Ｂ）は、パーフルオロビニルエーテル等の含フッ素ビニルエーテルである。含フッ素ビニルエーテルは、例えば下記式（２）で表される。
【化３】
2020023688.tif 000004
（式（２）中、Ｒ1〜Ｒ3は各々独立に、フッ素原子、又は炭素数１〜７のパーフルオロアルキル基を表す。Ｒ4は、炭素数１〜７のパーフルオロアルキル基を表す。パーフルオロアルキル基は、環構造を有していてもよい。フッ素原子の一部は、フッ素原子以外のハロゲン原子で置換されていてもよい。パーフルオロアルキル基におけるフッ素原子の一部は、フッ素原子以外のハロゲン原子で置換されていてもよい。）
【００２０】
含フッ素化合物（Ｃ）は、テトラフルオロエチレン及びクロロトリフルオロエチレン等の含フッ素オレフィンである。含フッ素オレフィンは、例えば下記式（３）で表される。
【化４】
2020023688.tif 000005
（式（３）中、Ｒ5〜Ｒ8は各々独立に、フッ素原子、又は炭素数１〜７のパーフルオロアルキル基を表す。パーフルオロアルキル基は、環構造を有していてもよい。フッ素原子の一部は、フッ素原子以外のハロゲン原子で置換されていてもよい。パーフルオロアルキル基におけるフッ素原子の一部は、フッ素原子以外のハロゲン原子で置換されていてもよい。）
【００２１】
含フッ素化合物（Ｄ）は、２個以上の重合性二重結合を有し、かつ環化重合し得る含フッ素化合物である。含フッ素化合物（Ｄ）は、例えば下記式（４）で表される。
【化５】
2020023688.tif 000006
（式（４）中、Ｚは、酸素原子、単結合、又は−ＯＣ（Ｒ19Ｒ20）Ｏ−を表し、Ｒ9〜Ｒ20は各々独立に、フッ素原子、炭素数１〜５のパーフルオロアルキル基、又は炭素数１〜５のパーフルオロアルコキシ基を表す。フッ素原子の一部は、フッ素原子以外のハロゲン原子で置換されていてもよい。パーフルオロアルキル基におけるフッ素原子の一部は、フッ素原子以外のハロゲン原子で置換されていてもよい。パーフルオロアルコキシ基におけるフッ素原子の一部は、フッ素原子以外のハロゲン原子で置換されていてもよい。ｓ及びｔはそれぞれ独立に０〜５でかつｓ＋ｔが１〜６の整数（ただし、Ｚが−ＯＣ（Ｒ19Ｒ20）Ｏ−の場合、ｓ＋ｔは０であってもよい）を表す。）
【００２２】
含フッ素化合物（Ｄ）として、下記式（５）で表される含フッ素化合物が用いられてもよい。なお、下記式（５）で表される含フッ素化合物は、上記式（４）においてＺが酸素原子、ｓが０、かつｔが２の場合である。
【化６】
2020023688.tif 000007
（式（５）中、Ｒ141、Ｒ142、Ｒ151、及びＲ152は各々独立に、フッ素原子、炭素数１〜５のパーフルオロアルキル基、又は炭素数１〜５のパーフルオロアルコキシ基を表す。フッ素原子の一部は、フッ素原子以外のハロゲン原子で置換されていてもよい。パーフルオロアルキル基におけるフッ素原子の一部は、フッ素原子以外のハロゲン原子で置換されていてもよい。パーフルオロアルコキシ基におけるフッ素原子の一部は、フッ素原子以外のハロゲン原子で置換されていてもよい。）
【００２３】
含フッ素化合物（Ｄ）の具体例として、例えば下記の化合物が挙げられる。
ＣＦ2＝ＣＦＯＣＦ2ＣＦ＝ＣＦ2
ＣＦ2＝ＣＦＯＣＦ（ＣＦ3）ＣＦ＝ＣＦ2
ＣＦ2＝ＣＦＯＣＦ2ＣＦ2ＣＦ＝ＣＦ2
ＣＦ2＝ＣＦＯＣＦ2ＣＦ（ＣＦ3）ＣＦ＝ＣＦ2
ＣＦ2＝ＣＦＯＣＦ（ＣＦ3）ＣＦ2ＣＦ＝ＣＦ2
ＣＦ2＝ＣＦＯＣＦＣｌＣＦ2ＣＦ＝ＣＦ2
ＣＦ2＝ＣＦＯＣＣｌ2ＣＦ2ＣＦ＝ＣＦ2
ＣＦ2＝ＣＦＯＣＦ2ＯＣＦ＝ＣＦ2
ＣＦ2＝ＣＦＯＣ（ＣＦ3）2ＯＣＦ＝ＣＦ2
ＣＦ2＝ＣＦＯＣＦ2ＣＦ（ＯＣＦ3）ＣＦ＝ＣＦ2
ＣＦ2＝ＣＦＣＦ2ＣＦ＝ＣＦ2
ＣＦ2＝ＣＦＣＦ2ＣＦ2ＣＦ＝ＣＦ2
ＣＦ2＝ＣＦＣＦ2ＯＣＦ2ＣＦ＝ＣＦ2
ＣＦ2＝ＣＦＯＣＦ2ＣＦＣｌＣＦ＝ＣＦ2
ＣＦ2＝ＣＦＯＣＦ2ＣＦ2ＣＣｌ＝ＣＦ2
ＣＦ2＝ＣＦＯＣＦ2ＣＦ2ＣＦ＝ＣＦＣｌ
ＣＦ2＝ＣＦＯＣＦ2ＣＦ（ＣＦ3）ＣＣｌ＝ＣＦ2
ＣＦ2＝ＣＦＯＣＦ2ＯＣＦ＝ＣＦ2
ＣＦ2＝ＣＦＯＣＣｌ2ＯＣＦ＝ＣＦ2
ＣＦ2＝ＣＣｌＯＣＦ2ＯＣＣｌ＝ＣＦ2
【００２４】
本実施形態の含フッ素重合体の製造方法によって製造される含フッ素重合体が、含フッ素化合物（Ａ）と、含フッ素化合物（Ａ）以外の他の含フッ素化合物（例えば、上記含フッ素化合物（Ｂ）〜（Ｄ）からなる群より選択される少なくとも１つ）とを共重合させることによって得られる含フッ素共重合体である場合、当該含フッ素共重合体において、含フッ素化合物（Ａ）に基づく構成単位（Ａ）の含有量は、当該含フッ素共重合体における全構成単位の合計に対し、２０モル％以上であることが好ましく、４０モル％以上であることがより好ましい。構成単位（Ａ）が２０モル％以上含まれることにより、含フッ素共重合体は、より高い耐熱性を有することができる。構成単位（Ａ）が４０モル％以上含まれることにより、含フッ素共重合体は、より高い耐熱性と、より高い透明性及び高い機械的強度を有することができる。
【００２５】
［重合開始剤］
前述のとおり、本実施形態で用いられる重合開始剤は、過酸化エステル及び過酸化ジアシルを除く化合物、又は、酸成分を含まない化合物からなる。前述のとおり、本発明者らは、含フッ素重合体の加熱成形時に生じる着色が含フッ素重合体に含まれる重合開始剤由来の酸成分であることを突き止めたが、さらに本発明者らは、特にカルボン酸によって着色が発生する可能性が高いことも見出した。重合開始剤が過酸化エステル及び過酸化ジアシルを除く化合物からなる場合、重合を行った場合に、重合開始剤の分解物の残渣が反応系内に存在するプロトンと結びついてカルボン酸を生じさせることがない。したがって、この場合、重合によって得られる重合体には、重合開始剤由来の成分としてカルボン酸が含まれないので、重合反応後の精製処理が不十分な場合でも、後の加熱・溶融過程において発生する着色が低減される、あるいは着色が生じない。また、重合開始剤が酸成分を含まない化合物からなる場合、本実施形態の製造方法によって得られる重合体には、重合開始剤由来の成分として酸成分が含まれないので、後の加熱・溶融過程において発生する着色がより大きく低減される、あるいは着色が生じない。
【００２６】
重合開始剤としては、ラジカル重合開始剤が好ましい。カチオン及びアニオン重合開始剤は、重合反応の環境として高度な脱水、不活性環境が求められるため、コスト面から工業的には適用しにくい。ラジカル重合開始剤としては、熱重合開始剤又は光重合開始剤が好ましい。ラジカル開始剤としては、アゾ化合物、過酸化物、及びジハロゲン（Ｆ2、Ｃｌ2等）が好ましい。これらの中でも、アゾ化合物が特に好ましい。アゾ化合物を重合開始剤として用いた場合には、得られる重合体に重合開始剤由来のカルボン酸等の酸成分が含まれないため、後の加熱・溶融過程における着色の発生をより確実に抑制できる。
【００２７】
重合開始剤として用いられる化合物は、置換基としてアルキル基又はシクロアルキル基を有する化合物であることが好ましい。アリール基、アルケン、アルキンといった不飽和構造は、それらの基が重合体中に組み込まれた際に光ファイバーの伝搬波長での光吸収を引き起こすことがある。したがって、本実施形態の製造方法によって製造される含フッ素重合体が光ファイバーに用いられる場合は、特に、重合開始剤は、アリール基、アルケン、アルキンといった不飽和構造を含まない化合物からなることが好ましい。
【００２８】
重合開始剤として用いられる化合物は、フッ素化されていることが好ましい。重合開始剤として用いられる化合物は、置換基上の水素原子が全てフッ素原子に置換されていること、すなわち、実質的に水素原子を含まず、かつ全フッ素化されていることがより好ましい。本実施形態の製造方法によって製造される含フッ素重合体の末端に水素原子を有する重合開始剤の置換基が結合した場合、Ｃ−Ｈ結合が光ファイバーの伝搬波長での光吸収を引き起こすことがある。したがって、本実施形態の製造方法によって製造される含フッ素重合体が光ファイバーに用いられる場合は、特に、重合開始剤は、実質的に水素原子を含まず、かつ全フッ素化されている化合物からなることが好ましい。ここで、重合開始剤が実質的に水素原子を含んでいないとは、用いられる重合開始剤の全量に対して、水素原子の含有割合が１モル％以下であることである。
【００２９】
本実施形態における重合開始剤として最も好ましい化合物は、得られる重合体中にカルボン酸等の酸成分を生じさせず、かつ実質的に水素原子を含まない全フッ素化された化合物である。このような特性を有する化合物の例として、以下のものが挙げられる。
ビス（ヘプタフルオロエチル）ジアゼン（ＣＡＳ  Ｒｅｇｉｓｔｒｙ  Ｎｕｍｂｅｒ  ７５６−００−３）
ビス（ノナフルオロブチル）ジアゼン（ＣＡＳ  Ｒｅｇｉｓｔｒｙ  Ｎｕｍｂｅｒ  １０８１５６３−２８−１）
ビス（ヘプタデカフルオロオクチル）ジアゼン（ＣＡＳ  Ｒｅｇｉｓｔｒｙ  Ｎｕｍｂｅｒ  ３８２９−３９−８）
【００３０】
［含フッ素重合体の製造方法］
含フッ素重合体は、上記の含フッ素化合物を上記の重合開始剤を用いて重合させることによって製造できる。重合方法としては、公知の重合方法を用いることができる。例えば、上記の含フッ素化合物を常法によってラジカル重合し、含フッ素重合体を製造できる。含フッ素化合物として全フッ素化含二重結合化合物を用い、さらに全フッ素化された化合物からなる重合開始剤を用いることにより、全フッ素化重合体を製造することができる。
【００３１】
また、本実施形態の含フッ素重合体の製造方法によって製造される含フッ素重合体が、上述したような含フッ素脂肪族環構造を有する重合体である場合、重合当初の重合体は末端に不安定な官能基を有していることがある。したがって、この場合は、重合体製造後に、重合体をフッ素でフッ素化する末端安定化処理を行うことが好ましい。
【００３２】
［含フッ素重合体の用途］
本実施形態の製造方法によって得られる含フッ素重合体は、光学部材及び電気部材に用いることができる。例えば、上記式（１）で表される含フッ素化合物を重合して得られる含フッ素重合体は、ガラス転移温度が高く、さらに非晶質であるので、プラスチック光ファイバー、光導波路用材料、光学レンズ、プリズム、及びフォトマスク等に好適に用いることができ、特にプラスチック光ファイバー、光導波路用材料、及び光学レンズに好適である。
【００３３】
［含フッ素重合体の成形体の製造方法］
本実施形態の製造方法によって得られる含フッ素重合体の成形体は、例えば、含フッ素重合体を、当該含フッ素重合体のガラス転移温度から５０℃以上の温度で加熱溶融して所定の形状に成形する工程を含む製造方法によって製造することができる。本実施形態の製造方法によって得られる含フッ素重合体は、前述の特定の化合物からなる重合開始剤を用いて重合されているので、当該含フッ素重合体のガラス転移温度から５０℃以上の高温、例えば２００℃を超える温度での加熱・溶融過程を経ても、着色が発生しにくい。したがって、上記製造方法によって製造された成形体は、着色が低減された、又は、着色のない含フッ素重合体の成形体となる。本実施形態の含フッ素重合体の成形体の製造方法では、成形時の温度を、例えば２００℃を超える温度としてもよい。成形時の温度の上限は特に限定されないが、例えば３００℃以下で成形が行われる。
【００３４】
具体的な成形方法は、含フッ素重合体の用途に応じて適宜決定される。すなわち、それぞれの用途における公知の成形方法を用いることができる。例えば、本実施形態の含フッ素重合体がプラスチック光ファイバーに用いられる場合は、含フッ素重合体を例えば溶融押出によって紡糸して、ファイバー状に成形することができる。
【実施例】
【００３５】
以下、実施例により、本発明をより詳細に説明する。なお、本発明は、以下に示す実施例に限定されない。
【００３６】
［実施例］
実施例では、単量体の含フッ素化合物として、パーフルオロ−４−メチル−２−メチレン−１，３−ジオキソラン（上記式（Ｂ）の化合物）を準備した。パーフルオロ−４−メチル−２−メチレン−１，３−ジオキソランは、まず２−カルボメチル−２−トリフルオロメチル−４−メチル−１，３−ジオキソランを合成し、これをフッ素化し、得られたカルボン酸塩を脱炭酸分離することによって合成された。パーフルオロ−４−メチル−２−メチレン−１，３−ジオキソランの重合には、重合開始剤として、全フッ素化されたアゾ化合物である、１，２−ビス（１，１，２，２，３，３，３−ヘプタフルオロプロピル）ジアゼン（ＣＡＳ  Ｒｅｇｉｓｔｒｙ  Ｎｕｍｂｅｒ  ７５５−５０−０）（下記式（６））が用いられた。
【化７】
2020023688.tif 000008
【００３７】
以下に、２−カルボメチル−２−トリフルオロメチル−４−メチル−１，３−ジオキソランの合成、２−カルボメチル−２−トリフルオロメチル−４−メチル−１，３−ジオキソランのフッ素化、パーフルオロ−４−メチル−２−メチレン−１，３−ジオキソランの合成、及びパーフルオロ−４−メチル−２−メチレン−１，３−ジオキソランの重合について、詳細を説明する。
【００３８】
＜２−カルボメチル−２−トリフルオロメチル−４−メチル−１，３−ジオキソランの合成＞
水冷冷却器を備えた３Ｌ三口フラスコ、温度計、マグネチックスターラー、及び等圧滴下漏斗を準備し、２−クロロ−１−プロパノールと１−クロロ−２−プロパノールとの混合物を１３９．４ｇ（計１．４モル）をフラスコに投入した。フラスコは０℃に冷やし、その中にトリフルオロピルビン酸メチルをゆっくりと加え、さらに２時間攪拌した。そこに１００ｍＬのジメチルスルホキシド（ＤＭＳＯ）と１９４ｇの炭酸カリウムとを１時間かけて加えた後、さらに続けて８時間攪拌し、反応混合物を得た。この生成した反応混合物を１Ｌの水と混合し、その水相をわけ、これを更にジクロロメチレンで抽出後、このジクロロメチレン溶液を有機反応混合物相と混合し、その溶液を硫酸マグネシウムで乾燥した。溶媒を除去した後、２４５．５ｇの粗製物が得られた。この粗製物を減圧下（１２Ｔｏｒｒ）で分留し、２−カルボメチル−２−トリフルオロメチル−４−メチル−１，３−ジオキソランの精製物を２３０．９ｇ得た。精製物の沸点は、７７〜７８℃で、収率は７７％であった。なお、得られた精製物が２−カルボメチル−２−トリフルオロメチル−４−メチル−１，３−ジオキソランであることは、ＨＮＭＲ及び19ＦＮＭＲによって確認された。
【００３９】
ＨＮＭＲ（ｐｐｍ）：４．２−４．６，３．８−３．６（ＣＨＣＨ2，ｍｕｌｉｐｌｅｔ
，３Ｈ），３．８５−３．８８（ＣＯＯＣＨ3，ｍｕｌｔｉｐｌｅｔ，３Ｈ），１．３６
−１．４３（ＣＣＨ3，ｍｕｌｔｉｐｌｅｔ，３Ｈ）
19ＦＮＭＲ（ｐｐｍ）：−８１．３（ＣＦ3，ｓ，３Ｆ）
【００４０】
＜２−カルボメチル−２−トリフルオロメチル−４−メチル−１，３−ジオキソランのフッ素化＞
１０Ｌの攪拌反応槽に４Ｌの１，１，２−トリクロロトリフルオロエタンを注入した。攪拌反応槽で、窒素を１３４０ｃｃ／ｍｉｎの流速で流し、フッ素を５８０ｃｃ／ｍｉｎの流速で流し、窒素／フッ素の雰囲気下とした。５分後、先に準備した２−カルボメチル−２−トリフルオロメチル−４−メチル−１，３−ジオキソランの２９０ｇを７５０ｍＬの１，１，２−トリクロロトリフルオロエタン溶液に溶かし、この溶液を反応槽に０．５ｍｌ／分の速度で加えた。反応槽は０℃に冷却した。全てのジオキソランを２４時間で加えた後、フッ素ガス流を止めた。窒素ガスをパージした後、水酸化カリウム水溶液を弱アルカリ性になるまで加えた。
【００４１】
減圧下で揮発物質を除去した後、反応槽の周囲を冷却し、その後４８時間７０℃の減圧下で乾燥して、固体の反応生成物を得た。固形の反応生成物は、５００ｍＬの水に溶解させ、過剰の塩酸を添加して、有機相と水相とに分離させた。有機相を分離して減圧下で蒸留し、パーフルオロ−２，４−ジメチル−１，３−ジオキソラン−２−カルボン酸を得た。主蒸留物の沸点は１０３℃−１０６℃／１００ｍｍＨｇであった。フッ素化の収率は、８５％であった。
【００４２】
＜パーフルオロ−４−メチル−２−メチレン−１，３−ジオキソランの合成＞
上記蒸留物を水酸化カリウム水溶液で中和し、パーフルオロ−２，４−ジメチル−２−カルボン酸カリウム−１，３−ジオキソランを得た。このカリウム塩を１日間７０℃で真空乾燥した。２５０℃〜２８０℃で、かつ窒素又はアルゴン雰囲気下で、塩を分解した。−７８℃に冷やした冷却トラップで凝縮させ、収率８２％でパーフルオロ−４−メチル−２−メチレン−１，３−ジオキソランを得た。生成物の沸点は４５℃／７６０ｍｍＨｇであった。19ＦＮＭＲとＧＣ−ＭＳを用いて生成物を同定した。
【００４３】
19ＦＮＭＲ：−８４ｐｐｍ（３Ｆ，ＣＦ3），−１２９ｐｐｍ（２Ｆ，＝ＣＦ2）
ＧＣ−ＭＳ：ｍ／ｅ２４４（Ｍｏｌｅｃｕｌａｒ  ｉｏｎ）２２５，１９７，１６９，１５０，１３１，１００，７５，５０．  
【００４４】
＜パーフルオロ−４−メチル−２−メチレン−１，３−ジオキソランの重合＞
上記方法で得られたパーフルオロ−４−メチル−２−メチレン−１，３−ジオキソラン１００ｇと、上記式（６）に示された１，２−ビス（１，１，２，２，３，３，３−ヘプタフルオロプロピル）ジアゼン１ｇとをガラスチューブに封入した。このガラスチューブは、凍結脱気法によって系中の酸素が除去された後にアルゴンが再充填されて、５０℃で数時間加熱された。内容物は固体となったが、さらに７０℃で一晩加熱すると、１００ｇの透明な棒状物が得られた。
【００４５】
得られた透明棒状物をＦｌｕｏｒｉｎｅｒｔ  ＦＣ−７５（住友スリーエム社製）に溶かし、得られた溶液をガラス板に注ぎ、重合体の薄膜を得た。得られた重合体のガラス転移温度は１１７℃で、完全な非晶質であった。透明棒状物をヘキサフルオロベンゼンに溶かし、これにクロロホルムを加え沈殿させることで、生成物を精製させた。精製された重合体のガラス転移温度は、約１４０℃であった。
【００４６】
［比較例］
実施例と同様の方法で合成されたパーフルオロ−４−メチル−２−メチレン−１，３−ジオキソランを単量体の含フッ素化合物として用い、パーフルオロ過酸化ジアシル（Ｃ4Ｆ9ＣＯＯ）2を重合開始剤として用いた。
【００４７】
パーフルオロ−４−メチル−２−メチレン−１，３−ジオキソラン１００ｇと、パーフルオロ過酸化ジアシル（Ｃ4Ｆ9ＣＯＯ）2１ｇとをガラスチューブに封入した。このガラスチューブは、凍結脱気法によって系中の酸素が除去された後にアルゴンが再充填されて、５０℃で数時間加熱された。内容物は固体となったが、さらに７０℃で一晩加熱すると、１００ｇの透明な棒状物が得られた。
【００４８】
得られた透明棒状物をＦｌｕｏｒｉｎｅｒｔ  ＦＣ−７５（住友スリーエム社製）に溶かし、得られた溶液をガラス板に注ぎ、重合体の薄膜を得た。得られた重合体のガラス転移温度は１１７℃で、完全な非晶質であった。透明棒状物をヘキサフルオロベンゼンに溶かし、これにクロロホルムを加え沈殿させることで、生成物を精製させた。精製された重合体のガラス転移温度は、約１４０℃であった。
【００４９】
［含フッ素重合体の加熱成形時の着色の評価］
実施例及び比較例で得られた、精製された含フッ素重合体の加熱成形時の着色を評価するために、これらの含フッ素重合体に対して加熱処理を行った。なお、加熱温度は、これらの含フッ素重合体を加熱成形する際の温度を考慮して、２５０℃に設定された。含フッ素重合体１ｇをガラス製アンプルに加え、真空ポンプで脱気しながら２５０℃で１時間加熱した。加熱処理後の含フッ素重合体を、目視にてガードナー色数で評価した。ガードナー色数１〜５を着色なし、ガードナー色数６以上を着色あり、とした。実施例の含フッ素重合体は、ガードナー色数が１であり、着色していなかった。比較例の含フッ素重合体は、ガードナー色数が６であり、着色していた。
【産業上の利用可能性】
【００５０】
本発明によれば、加熱成形時に発生する着色が低減された、又は、加熱成形時に着色が生じない含フッ素重合体が得られる。したがって、本発明は、例えばプラスチック光ファイバー等の光学用途へ好適に利用できる。